【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
a)有機ポリイソシアネート、
b)数平均分子量400〜8000 g/molおよびOH官能価1.5〜6を有するポリオール、
c)二以上のヒドロキシルおよび／またはアミノ基を有する、分子量62〜400 g/molの低分子量化合物、
d)ヒドロキシルまたはアミノ基を有する低分子量化合物、
e)さらにイオン性または潜在的イオン性親水性基を有するイソシアネート反応性化合物、および
f)イソシアネート反応性非イオン性親水性化合物
からなる群から選択される化合物をその合成成分として含んでなるポリウレタン画分、並びに
水不溶性ニトロセルロース画分を有し、粒度20〜700 nmを有するポリウレタン-ニトロセルロース粒子を含んでなる、水性分散体。
【請求項２】
a)有機ポリイソシアネート、
b)数平均分子量400〜8000 g/molおよびOH官能価1.5〜6を有するポリオール、
c)二以上のヒドロキシルおよび／またはアミノ基を有する、分子量62〜400 g/molの低分子量化合物、
d)ヒドロキシルまたはアミノ基を有する低分子量化合物、
e)さらにイオン性または潜在的イオン性親水性基を有するイソシアネート反応性化合物、および
f)イソシアネート反応性非イオン性親水性化合物
からなる群から選択される化合物を含んでなる合成成分を、最初に、尿素基非含有イソシアネート官能性プレポリマーを製造するように反応させ(i)(該方法は、イソシアネート基とイソシアネート反応性基との物質量比が、1.05〜3.5であることを特徴とする)、
次いで、残りのイソシアネート基を、アミノ官能的に鎖延長または鎖末端化し(ii)、および、
アセトンまたは2-ブタノン中の溶液の形態のニトロセルロースを、プレポリマーの製造(i)後または鎖延長(ii)後、かつ、分散(iii)の前または後、蒸留前に添加すること
を含むことを特徴とする、請求項１に記載の水性分散体の製造方法。
【請求項３】
請求項１に記載の水性分散体によって、被覆、接着接合または結合された一以上の層を含んでなる、基材構造物。
【手続補正２】
【補正対象書類名】明細書
【補正対象項目名】０１０６
【補正方法】変更
【補正の内容】
【０１０６】
〔実施例24：40% Walsroder(登録商標) ニトロセルロース E560/水 30%〕
212.5 gのアジピン酸およびヘキサンジオールおよびネオペンチルグリコールに基づく二官能性ポリエステルポリオール(平均分子量1700 g/mol、OHN＝約66 mg KOH/g固形分)を65℃に加熱した。次いで、65℃にて、37.6 gのヘキサメチレンジイソシアネートを5分間にわたって添加し、次いで、混合物を、理論NCO値3.3%以下に達するまで100℃にて撹拌した。完成したプレポリマーを、375 gのアセトンを用いて50℃にて溶解し、次いで、20.2 gのジアミノスルホネート、2.2 gのエチレンジアミンおよび90.0 gの水の溶液を5分間にわたって計量供給した。その後の撹拌時間は15分であった。次いで、5分間にわたって、268.0 gのWalsroder(登録商標) ニトロセルロース E560/H2O 30%、中粘度ニトロセルロース(窒素含量11.8%〜12.3%、ISO 14446：23E)および893.4 gのアセトンの溶液を添加し、次いで、混合物をさらに30分間撹拌した。458.4 gの水を10分間にわたって添加することによって、分散を行った。その後の蒸留工程において、溶媒を減圧下に除去して、固形分41.0%および平均粒度279 nmを有する保存安定性PU分散体を得た。
本発明の好ましい態様は、以下を包含する。
［１］  a)有機ポリイソシアネート、
b)数平均分子量400〜8000 g/molおよびOH官能価1.5〜6を有するポリオール、
c)二以上のヒドロキシルおよび／またはアミノ基を有する、分子量62〜400 g/molの低分子量化合物、
d)ヒドロキシルまたはアミノ基を有する低分子量化合物、
e)さらにイオン性または潜在的イオン性親水性基を有するイソシアネート反応性化合物、および
f)イソシアネート反応性非イオン性親水性化合物
からなる群から選択される化合物をその合成成分として含んでなるポリウレタン画分、並びに
水不溶性ニトロセルロース画分を有し、粒度20〜700 nmを有するポリウレタン-ニトロセルロース粒子を含んでなる、水性分散体。
［２］  ニトロセルロースが、ニトロセルロース固形分に基づいて10.7重量%〜12.6重量%の窒素画分を有することを特徴とする、［１］に記載の水性分散体。
［３］  ポリオールb)が、分子量Mn400〜6000 g/molのポリエステルポリオールまたはヒドロキシル含有ポリカーボネートであることを特徴とする、［１］に記載の水性分散体。
［４］  ポリオールb)が、ヘキサンジオール-アジピン酸エステル、ブタンジオール-アジピン酸エステル、ヘキサンジオール-ネオペンチルグリコール-アジピン酸エステル、ブタンジオール-アジピン酸エステルおよびヘキサンジオール-フタル酸エステルであることを特徴とする、［１］に記載の水性分散体。
［５］  ニトロセルロースが、(供給形態としての総量に基づいて)10重量%〜40重量%のイソプロパノールで湿潤していることを特徴とする、［１］に記載の水性分散体。
［６］  a)有機ポリイソシアネート、
b)数平均分子量400〜8000 g/molおよびOH官能価1.5〜6を有するポリオール、
c)二以上のヒドロキシルおよび／またはアミノ基を有する、分子量62〜400 g/molの低分子量化合物、
d)ヒドロキシルまたはアミノ基を有する低分子量化合物、
e)さらにイオン性または潜在的イオン性親水性基を有するイソシアネート反応性化合物、および
f)イソシアネート反応性非イオン性親水性化合物
からなる群から選択される化合物を含んでなる合成成分を、最初に、尿素基非含有イソシアネート官能性プレポリマーを製造するように反応させ(i)(該方法は、イソシアネート基とイソシアネート反応性基との物質量比が、1.05〜3.5であることを特徴とする)、
次いで、残りのイソシアネート基を、アミノ官能的に鎖延長または鎖末端化し(ii)、および、
アセトンまたは2-ブタノン中の溶液の形態のニトロセルロースを、プレポリマーの製造(i)後または鎖延長(ii)後、かつ、分散(iii)の前または後、蒸留前に添加すること
を含むことを特徴とする、［１］に記載の水性分散体の製造方法。
［７］  ニトロセルロースを、プレポリマーに添加する前に、アセトン中に溶解させることを特徴とする、［６］に記載の方法。
［８］  ニトロセルロースの添加を、プレポリマーの製造(i)後または鎖延長工程(ii)後、かつ、分散(iii)前に、行うことを特徴とする、［６］に記載の方法。
［９］  溶解したニトロセルロースの添加を、鎖延長工程(ii)後、分散(iii)前に行うことを特徴とする、［６］に記載の方法。
［１０］  ［１］に記載の水性分散体を含んでなる、被覆材料。
［１１］  被覆された基材を製造するための、［１］に記載の水性分散体の使用。
［１２］  サイズ剤、接着剤系または印刷用インクを製造するための、［１］に記載の水性分散体の使用。
［１３］  化粧品分野における生成物を製造するための、［１］に記載の水性分散体の使用。
［１４］  ［１］に記載の水性分散体によって、被覆、接着接合または結合された一以上の層を含んでなる、基材構造物。